(57)【要約】【課題】エージング処理を行いつつ、非水電解質二次電池の製造中に生じる正極活物質の溶解・析出を抑制することができる。【解決手段】本発明の非水電解質二次電池の製造方法は、積層工程と、捲回工程と、組立工程と、エージング工程と、を備える。積層工程では、正極１は、正極集電体７、及び正極集電体７の両面に位置する正極合剤層３及び５を備え、負極２は、負極集電体８、負極集電体８の両面に位置する負極合剤層４及び６、並びに負極集電体８の端面と負極合剤層４及び６の端面が実質的に面一となっている負極端面２２を備える。捲回工程では、正極最外周の外周側に位置する負極最外周において、外周側の負極合剤層４は正極合剤層３及び５と対向しない態様で、積層体を捲回し、エージング工程では、保管中、負極端面２２に近接する負極合剤層６と対向する正極合剤層５の側端部の少なくとも一部を非水電解質で覆った状態で保持する。【選択図】図５
2014116180.tif 000002
【特許請求の範囲】
【請求項１】
正極、セパレータ、及び負極を積層し積層体を作成する、積層工程と、
前記積層体を捲回し捲回体を作成する、捲回工程と、
前記捲回体をケースに収納し電池を組み立てる、組立工程と、
非水電解質を前記ケース内に注入する注入工程と、
電池を充電する初期充電工程と、
前記正極及び前記負極の間に電圧を印加せず、前記充電した電池を３０℃以上の温度域で保管する、エージング工程と、を備え、
前記積層工程では、
前記正極は、正極集電体、及び正極集電体の両面に位置する正極合剤層を備え、
前記負極は、負極集電体、負極集電体の両面に位置する負極合剤層、及び前記負極集電体の端面と負極合剤層の端面が実質的に面一となっている負極端面を備え、
前記捲回工程では、正極最外周の外周側に位置する負極最外周において、外周側の前記負極合剤層は前記正極合剤層と対向しない態様で、前記積層体を捲回し、
前記エージング工程では、保管中、前記負極端面に近接する負極合剤層の端部と対向する正極合剤層の側端部の少なくとも一部を前記非水電解質で覆った状態で保持する、
非水電解質二次電池の製造方法。
【請求項２】
前記温度域は６０℃以上である、請求項１に記載の非水電解質二次電池の製造方法。
【請求項３】
前記捲回工程の後、前記組立工程の前に、前記捲回体を押圧変形し、扁平形状とする、変形工程をさらに備え、
前記エージング工程では、保管中、前記扁平形状の捲回体の、扁平方向の両端の湾曲部に位置し、外周の前記負極に対向する、前記正極最外周の前記正極合剤層の側端部の少なくとも一部を、前記非水電解質に浸漬した状態で保持する、請求項１又は２に記載の非水電解質二次電池の製造方法。
【請求項４】
前記エージング工程では、前記側端部の全部を、前記非水電解質に浸漬した状態で保持する、請求項３に記載の非水電解質二次電池の製造方法。
【請求項５】
前記エージング工程では、保管中、前記側端部のダレ部の全部を、前記非水電解質に浸漬した状態で保持する、請求項３に記載の非水電解質二次電池の製造方法。
【請求項６】
前記エージング工程では、前記正極合剤層の側端部の全部を、前記非水電解質に浸漬した状態で保持する、請求項１〜５のいずれかに記載の非水電解質二次電池の製造方法。
【請求項７】
前記エージング工程では、前記正極合剤層の側端部が、前記捲回体の捲回軸の方向の下方に位置する、請求項６に記載の非水電解質二次電池の製造方法。
【請求項８】
前記エージング工程では、
角型のケースの一の開口面と嵌合する面状部材と、
前記面状部材に接続する正極端子及び負極端子と、
前記開口面と実質的に平行な捲回軸、前記正極端子と接続する正極方向端、及び該正極方向端に対して捲回軸方向の反対側に位置し前記負極端子と接続する負極方向端を有する前記捲回体と、
を備える前記電池を、前記正極方向端が前記負極方向端の下方に位置する状態で保持する、請求項６又は７に記載の非水電解質二次電池の製造方法。
【発明の詳細な説明】
【技術分野】
【０００１】
本発明は非水電解質二次電池の製造方法に関する。
【背景技術】
【０００２】
リチウムイオン二次電池を初めとする非水電解質二次電池の製造工程では、電極群を電池ケースに収容し、さらに非水電解質の注入を行った後に、充放電を行う必要がある。さらに特許文献１に示されるように、上記製造工程では、充放電に加えて、電池を６０℃以上の温度域でエージング処理を行うこともできる。
【先行技術文献】
【特許文献】
【０００３】
【特許文献１】特開２０００−３４０２６２号公報
【発明の概要】
【発明が解決しようとする課題】
【０００４】
特許文献１に記載の発明は、非水電解質二次電池の、初期放電容量、または充放電サイクル特性を改善する優れたものである。しかしながら、エージング処理をすると、該電池の正極活物質中の金属が溶出する場合がある。かかる金属の溶出は電池内部の短絡を発生するので、電池が所望の性能を発揮しない場合がある。
【０００５】
本発明は、エージング処理を行いつつ、非水電解質二次電池の製造中に生じる正極活物質の溶解・析出を抑制する、非水電解質二次電池の製造方法を提供することを目的とするものである。
【課題を解決するための手段】
【０００６】
本発明の非水電解質二次電池の製造方法は、正極、セパレータ及び負極を積層し積層体を作成する、積層工程と、前記積層体を捲回し捲回体を作成する、捲回工程と、前記捲回体をケースに収納し電池を組み立てる、組立工程と、非水電解質を前記ケース内に注入する注入工程と、電池を充電する初期充電工程と、前記正極及び前記負極の間に電圧を印加せず、前記充電した電池を３０℃以上の温度域で保管する、エージング工程と、を備える。
【０００７】
前記積層工程では、前記正極は、正極集電体、及び正極集電体の両面に位置する正極合剤層を備え、前記負極は、負極集電体、負極集電体の両面に位置する負極合剤層、及び前記負極集電体の端面と負極合剤層の端面が実質的に面一となっている負極端面を備える。前記捲回工程では、正極最外周の外周側に位置する負極最外周において、外周側の前記負極合剤層は前記正極合剤層と対向しない態様で、前記積層体を捲回し、前記エージング工程では、保管中、前記負極端面に近接する負極合剤層の端部と対向する正極合剤層の側端部の少なくとも一部を前記非水電解質で覆った状態で保持する。
【０００８】
前記温度域は６０℃以上であることが好ましい。前記捲回工程の後、前記組立工程の前に、前記捲回体を押圧変形し、扁平形状とする、変形工程をさらに備え、前記エージング工程では、保管中、前記扁平形状の捲回体の、前記正極方向端かつ捲回方向の両端の湾曲部に位置し、外周の前記負極に対向する、最外周の前記正極合剤層の側端部の少なくとも一部を、前記非水電解質に浸漬した状態で保持する、ことが好ましい。
【０００９】
前記エージング工程では、前記側端部の全部を、前記非水電解質に浸漬した状態で保持する、ことが好ましい。前記エージング工程では、保管中、前記側端部のダレ部の全部を、前記非水電解質に浸漬した状態で保持する、ことが好ましい。
【００１０】
前記エージング工程では、前記正極合剤層の側端部の全部を、前記非水電解質に浸漬した状態で保持する、ことが好ましい。前記エージング工程では、前記正極合剤層の側端部が、前記捲回体の捲回軸の方向の下方に位置する、ことが好ましい。
【００１１】
前記エージング工程では、角型のケースの一の開口面と嵌合する面状部材と、前記面状部材に接続する正極端子及び負極端子と、前記開口面と実質的に平行な捲回軸、前記正極端子と接続する正極方向端、及び該正極方向端に対して捲回軸方向の反対側に位置し前記負極端子と接続する負極方向端を有する前記捲回体と、を備える前記電池を、前記正極方向端が前記負極方向端の下方に位置する状態で保持する、ことが好ましい。
【発明の効果】
【００１２】
本発明の製造方法により、エージング処理を行いつつ、非水電解質二次電池の製造中に生じる正極活物質の溶解・析出を抑制することができる。
【図面の簡単な説明】
【００１３】
【図１】実施の形態の製造方法にかかるフローチャートである。
【図２】実施の形態及び実施例の製造方法にかかる電池の組立後の図である。
【図３】実施の形態の製造方法にかかる注入工程後の押圧の模式図である。
【図４】実施の形態の製造方法にかかる電池の設置図である。
【図５】実施の形態の製造方法にかかる電池の捲回体断面の模式図である。
【図６】比較対象の製造方法にかかる電池の設置図である。
【図７】正極溶出による短絡発生のメカニズムを表す模式図である。
【図８】実施例の製造方法にかかる電池のエージング後の図である。
【図９】比較例１の製造方法にかかる電池のエージング後の図である。
【図１０】比較例２の製造方法にかかる電池のエージング後の図である。
【図１１】比較例３の製造方法にかかる電池のエージング後の図である。
【図１２】比較例４の製造方法にかかる電池のエージング後の図である。
【図１３】比較例５の製造方法にかかる電池のエージング後の図である。
【図１４】比較例５の製造方法にかかる電池のエージング後の図である。
【図１５】比較例６の製造方法にかかる電池のエージング後の図である。
【図１６】比較例４の製造方法にかかる電池のエージング後の図である。
【図１７】比較例５の製造方法にかかる電池のコンディショニング後の図である。
【図１８】比較例５の製造方法にかかる電池のコンディショニング前の図である。
【図１９】比較例５の製造方法にかかる電池のコンディショニング後の図である。
【図２０】比較例４の製造方法にかかる電池のエージング後の図である。
【発明を実施するための形態】
【００１４】
本発明の実施の形態にかかる非水電解質二次電池（以下、単に電池という場合がある。）はリチウムイオン二次電池である。以下、本実施の形態の製造方法について、エージング処理に重点をおいて説明する。
【００１５】
［電池の製造］
＜積層体作製からエージングまで＞
正極、セパレータ、及び負極等の、電池の各部材の製造工程については、後述する。図１に示すように、本実施の形態では、積層工程（ステップＳ１１）にて、正極、セパレータ及び負極を積層し積層体を作製する。
【００１６】
ステップＳ１１では、例えば図２に示すように負極方向端２４が、正極方向端２３に対して捲回体１３の捲回軸２５となるべき方向の反対側に位置するように、積層体を作成する。正極方向端２３とは、捲回体１３上の、正極端子１１との端子接続面となる正極集電体７の部位が露出している側である。後述する図５に示すように、正極方向端２３では正極端子１１の端子接続面に近接する正極合剤層５の部位と、後述する負極端面２２に近接する負極合剤層６の部位が対向している。
【００１７】
同様に、負極方向端２４とは、捲回体１３上の、正極端子１２との端子接続面となる負極集電体８の部位が露出している側である。負極方向端２４では正極端子１２の端子接続面に近接する負極合剤層６の部位と、後述する正極端面２１に近接する正極合剤層５の部位が対向している。このように正極及び負極を分離することで、簡易な構造でありながら、正極及び負極の間での、リード又は端子間の短絡を予防できる。
【００１８】
次に捲回工程（ステップＳ１２）にて、正極最外周の外周側に位置する負極最外周において、外周側の負極合剤層は正極合剤層と対向しない態様で、積層体を捲回し捲回体を作成する。すなわち、正負極のうち最外周が負極となるよう積層体を捲回し捲回体を作成する。仮にこれとは逆に捲回した場合、対抗する負極面の無い最外周の正極面が生じる。そのため、負極方向端でのリチウムの供給が過剰となりリチウムが析出する可能性がある。上記捲回方法は、このようなリチウム析出による短絡を生じないようにするために行う。捲回工程の後、変形工程を設け、捲回体を押圧変形し、扁平形状とすることもできる。
【００１９】
次に図２に示すように、組立工程（ステップＳ１３）にて、捲回体１３をケースに収納し電池１０を組み立てる。本実施の形態では、扁平形状の捲回体１３を角型のケース１５に収納して角型の電池１０を作製する。組立工程では、正極端子１１及び負極端子１２が捲回体１３に接合する（内部は不図示）。捲回体１３を、その扁平方向が図中の上下方向となるように、ケース１５内に収納する。収納後、封口体１９といった面状部材でケース１５の開口部を閉じる。捲回体１３の表層に最も近い合剤層は、後述する負極合剤層４である。
【００２０】
ステップＳ１３では、捲回体１３の捲回軸２５が、角型のケース１５の開口面と実質的に平行となるように、扁平形状の捲回体１３を角型のケース１５に収納することができる。また、一の開口面と嵌合する封口体１９の正極方向端に、正極集電体７の端子接続面を介して、正極端子１１を接続することができる。同様に、負極集電体８の端子接続面を介して、負極端子１２を封口体１９の負極方向端に接続することができる。正極端子１１及び負極端子１２の構成については実施例で詳細に説明する。
【００２１】
このように正極端子及び負極端子と接続する封口体を作製し、正極端子及び負極端子を引き回すことで、電池を簡易な構造とすることができる。また、正極端子及び負極端子は封口体又はケースに設けた孔にカシメることができる。電池の構造が簡易になることから、かかるカシメ面は正極端子及び負極端子について同一面であることが好ましい。
【００２２】
ステップ１４中の注入工程にて、非水電解質を封口体の注入口よりケース内に注入する。注入すべき非水電解質の量は、上述のとおり、エージング時、捲回体の捲回軸方向の正極方向端の少なくとも一部を浸漬可能な量以上であることが好ましい。非水電解質の量は、捲回体が保持可能な量、正極方向端の浸漬に必要な量、及び長期間使用後の揮発量等を考慮して、調整可能である。
【００２３】
また捲回体が保持可能な非水電解質の量はコンディショニング前後で変化する場合がある。このため、コンディショニング前に捲回体が保持していた非水電解質が、コンディショニングにより押し出される分を考慮して調整することもできる。これらの量は実験的に求めることができる。
【００２４】
注入後、ステップ１４中の浸漬工程にて、所定の時間、捲回体を非水電解質に浸漬する。セパレータ等で生じる毛細管現象によって、捲回体が、非水電解質を吸収する。上記のとおり捲回体を浸漬することで、正極及び負極は隈なく非水電解質と接触するので、充電可能となる。
【００２５】
図３に示すとおり、扁平捲回体を角型ケースに挿入した場合は、ステップ１４中の押圧工程にて、浸漬した捲回体１３を押圧してもよい。押圧工程は、捲回体１３を内蔵するケース１５を押圧することで行う。扁平形状の捲回体１３は角型のケース１５内で拘束される。電池１０は、正極１及び負極２を備える捲回体１３と、捲回体１３を取り囲む絶縁体９と、捲回体１３及び絶縁体９を収納するケース１５とを備えている。
【００２６】
押圧は、捲回体１３がそれ自身で膨らもうとする力で、ケース１５を内側から押して膨らませている場合に、ケース１５を所望の形状にするために行う。所望の形状とは、例えばケース１５がもともと有していた直方体等の角型形状をいう。なお図３にかかる短絡発生個所と捲回体の押圧の関係については効果の説明にて、詳述する。
【００２７】
押圧する力１７は、ケースの材料及び形状、電極の大きさ、又は捲回時の電極の巻き数、その他の要素に基づいて選択できる。例えば、幅が１０ｃｍ、長さが５ｍの電極を、５０回巻いて捲回して捲回体を作製した場合、好ましくは１００〜１０００ｋｇ重、さらに好ましくは５００ｋｇ重の力でケース（捲回体）を押圧する。押圧は所望の時間行うことができる。上記の捲回体の例であれば、２０秒間行うことで所望の扁平形状にすることができる。
【００２８】
ケースを押圧する力１７の方向としては、捲回体を扁平に広げるべき方向、及び捲回軸方向、に対し実質的に垂直の方向が好ましい。ここで、実質的に垂直とは、垂直との誤差を許容できる範囲の角度をいう。許容できる範囲とは、例えば、ケース１５が変形したり、ケース１５を押圧する機材が位置ずれを起こしたり、又はその他の電池１０の構造に支障をきたす恐れのないことをいう。
【００２９】
押圧の実施は複数回に分けても良い。また各回の押圧する力１７の大きさは異なってもよい。押圧工程では、ケース全体に均等に押圧してもよい。また、押圧工程では、捲回体の捲回軸に重なる部分１８を重点的に押圧してもよい。かかる押圧工程により、ケース及び捲回体は所望の形状を有するようになる。このため本実施の形態の方法で製造した電池は、角型電池として、好ましい空間利用効率を得ることができる。
【００３０】
コンディショニング工程（ステップＳ１５）では、注入の終わった電池に所望の電圧を印加し充放電する。前述した、捲回体が保持可能な非水電解質の量は、ステップＳ１５に依存する。ステップＳ１５では、電極が膨張するため、非水電解質が染み出る。ステップＳ１５では、まずリチウムイオン二次電池を所定の容量まで充電する（初期充電工程）。充電は定電流定電圧充電（ＣＣＣＶ充電）で行うことが好ましい。
【００３１】
例えば、常温において、３Ａの電流値で、０Ｖ（放電状態）から４Ｖ（ＳＯＣ１００％、満充電状態）まで、２時間かけて充電することができる。さらに、例えば、常温において、３Ａの電流値で、４Ｖ（満充電状態）から３Ｖまで、２時間かけて放電することができる。
【００３２】
エージング工程（ステップＳ１６）では、電池を所定の温度域で保管する。ステップＳ１６では、正極及び負極に電圧を印加しない、又は電池は充放電しないことが好ましい。ステップＳ１６では非水電解質の組成に応じて、３０℃以上の温度域で保管することが好ましい。非水電解質の組成が許す限り、温度域は、４５℃以上であることが好ましく、５０℃以上であることがさらに好ましく、６０℃以上であることが特に好ましい。温度域は８０℃以下であることが好ましい。
【００３３】
温度が高いほどエージングに要する時間が少なくなり、電池の製造効率が向上する。一方で、後述する通り、高温のため電極間で短絡の発生する可能性が高いため、本実施の形態の方法は６０℃以上で高温保管する場合に特に好適である。高温保管は０〜５００時間程度行うことが好ましい。例えば、８５℃でエージングする場合は、２０時間程度行うことが好ましい。また、常圧下で高温保管することが好ましい。
【００３４】
図４は本実施の形態中、ステップＳ１６での電池の設置方法を示す。図４の電池１０の構成は、図２と同様である。高温保管中、捲回体１３の捲回軸２５方向の正極方向端２３の少なくとも一部を、非水電解質に浸漬した状態で保持する。好ましくは、後述する負極端面に近接する負極合剤層と対向する正極合剤層の側端部を非水電解質で覆った状態で保持する。本実施の形態の方法は、図４に示すように、角型電池を端子の取り付け方向について横置きに設置してエージングするものである。かかる電池は一般的には、図２のように、端子の取り付け方向について縦置きに設置したままエージングしてもよいものである。
【００３５】
ステップＳ１６の前に、捲回体１３が非水電解質に含浸することで、捲回体１３は非水電解質の一部を吸収している。捲回体１３が保持可能な分以外の非水電解質は、余剰電解質としてケース１５内の空隙に位置している。図中、余剰電解質は界面１４の高さまでケース１５内を満たしている。
【００３６】
図３を用いて、ケース１５内を図４中の下方から見た様子を説明する。絶縁体９は捲回体１３を取り囲み、捲回体１３がケース１５と短絡することを防止している。捲回体１３は、正極１、負極２、及び不図示のセパレータを備える。正極１は不図示の正極集電体７の両面に不図示の正極合剤層を備えている。負極２は不図示の負極集電体８の両面に負極合剤層を備えている。負極２の最外周は正極１の最外周の外周に位置する。
【００３７】
負極２が上記の図３のように配置されるため、図４中、捲回体の表層に位置する負極合剤層４は正極と対向していない。この負極合剤層４に起因するエージング中の短絡を予防するため、捲回体１３の扁平方向の両端の湾曲部１６の正極方向端は、非水電解質に浸漬することが好ましい。負極合剤層４に起因する短絡については後述する。図４に示すように捲回体１３の捲回軸２５を実質的に鉛直方向と平行に保持することで、捲回体１３の正極方向端２３は界面１４の下に位置し、非水電解質に浸漬する。
【００３８】
図５に捲回体１３の最外周付近の正極１及び負極２の並びにこれらの間に位置するセパレータ２０の断面を模式的に示す。図５の正極１及び負極２はそれぞれの最外周の層を表す。負極２が外周側となり、その内周側に正極１が位置するのは前述のとおりである。また、シート状の正極１及び負極２はセパレータ２０を介して、双方の端子接続面が、正極方向端２３と負極方向端２４に分かれて、互い違いなるように積層している。エージング中の短絡を予防するため、捲回体１３の最外周の正極１は、下記のとおり非水電解質に浸漬することが好ましい。
【００３９】
図中の下方にあたる捲回体１３の正極方向端２３側では、正極集電体７は正極合剤層３及び正極合剤層５と接しておらず、未塗工部として露出している。正極合剤層３は正極１の内周側に位置する。正極合剤層５は正極１の外周側に位置し、負極２の内周側に位置する負極合剤層６と対向している。
【００４０】
正極集電体７に露出した未塗工部を端子接続面として、正極端子１１と正極１が接している。図中の下方の正極方向端２３（＋）側の、正極合剤層３及び正極合剤層５の側端部は非水電解質の界面１４の下方にある。図中の上方の負極方向端２４（−）側の、上記側端部は非水電解質の界面１４の上方にある。
【００４１】
図中の上方にあたる捲回体１３の負極方向端２４側では、負極集電体８は負極合剤層４及び負極合剤層６と接しておらず、未塗工部として露出している。負極合剤層４は正極１の外周側に位置し、正極合剤層と対向していない。このため、充電時にリチウムを吸収する機会が極めて少ない。負極合剤層６は正極合剤層５と対向している。
【００４２】
負極集電体８に露出した未塗工部を端子接続面として、負極端子１２と負極２が接している。図中の下方の正極方向端２３（＋）側の、負極合剤層４及び負極合剤層６の側端部は非水電解質の界面１４の下にある。図中の上方の負極方向端２４（−）側の、上記側端部は非水電解質の界面１４の上方にある。
【００４３】
高温保管中、図５の正極合剤層５の側端部の円で囲んだ部位のうち、正極最外周に位置するものの少なくとも一部、好ましくは全部を非水電解質に浸漬することが好ましい。かかる部位は扁平形状の捲回体の、正極方向端２３に位置する。該部位はより好ましくは扁平方向の両端の湾曲部に位置する。該部位はさらに好ましくは外周の負極に対向する。該部位は特に好ましくは正極の最外周に位置する。
【００４４】
かかる部位を浸漬することで、特に効果的に短絡を予防することができる。また、かかる部位を浸漬する方法として、正極方向端の、外周の正極合剤層、又は内周及び外周の正極合剤層の側端部の全部を、非水電解質に浸漬してもよい。かかる方法により、正極合剤層からの金属溶出に起因して、正極方向端で発生する短絡のほとんどを抑制できる。
【００４５】
上記側端部は、後述する正極形成工程で生ずるダレ部を有するものとすることができる。かかるダレ部は、短絡を生ずる部位となりやすいため、かかるダレ部全部を非水電解質に浸漬した状態で保持することが好ましい。かかる方法により短絡の予防効果はさらに高まる。
【００４６】
エージング工程では、正極方向端が、捲回体の正極方向端に対して捲回軸の方向の反対側に位置する端部よりも下方に位置することが好ましい。かかる場合、エージング時に非水電解質は捲回体全体を浸漬せずとも、短絡を予防することができる。本実施の形態では、注入する非水電解質の量は、エージング時に正極の最外周全体を浸漬可能な量より少なくても済む。
【００４７】
また、上述のように、正極方向端に対して、捲回軸方向の反対側に負極方向端を備える電池では、例えば、正極方向端が負極方向端の下方に位置する状態で電池を保持する、ことができる。かかる場合、作業者は浸漬すべき捲回体の部位を意識することなく、単に電池を図４に表される向きに配置することのみで、エージング工程での短絡発生を効果的に予防できる。
【００４８】
本実施の形態の方法は、エージング時に電池を特定の向きに置くという、極めて簡便な方法であるため、実施にあたり電池の設計や構成の制限を受けない。このため幅広い分野の電池に応用可能である。
【００４９】
ステップＳ１６終了後、最終検査工程にて、電池の容量や電気抵抗が所望の範囲に収まっているかを判定することができる。最終検査工程後、作製した電池を使用するが、電池の使用方法は特に限定されない。例えば複数の電池を組んで電池パックとし、当該電池パックを自動車に搭載して、その駆動電源とすることができる。具体的には、例えば電気自動車（ＥＶ）又はプラグインハイブリット自動車（ＰＨＶ）等の動力機械に搭載して、作動電源として使用することができる。
【００５０】
＜電池の各部材の製造＞
正極形成工程では、正極合剤層を正極集電体に積層し、正極を形成する。例えば、アルミニウム箔などの正極集電体に正極活物質を塗布して、正極を製造する。本実施の形態では、正極活物質に特に制限はない。
【００５１】
正極活物質としては、例えば、ＬｉＣｏＯ２、ＬｉＭｎＯ２、ＬｉＭｎ２Ｏ４、ＬｉＮｉＯ２、ＬｉＮｉｘＣｏ（１−ｘ）Ｏ２、及びＬｉＮｉｘＭｎｙＣｏ（１−ｘ−ｙ）Ｏ２等のリチウム含有複合酸化物等が使用可能である（０＜ｘ＜１，０＜ｙ＜１）。ＬｉＮｉｘＣｏｙＭｎ（１−ｘ−ｙ）Ｏ２で表される三元系の活物質としては、ＬｉＮｉ１／３Ｃｏ１／３Ｍｎ１／３Ｏ２が好ましい。
【００５２】
正極活物質の塗布方法としては、まず、Ｎ−メチル−２−ピロリドン等の分散剤を用い、上記の正極活物質と、アセチレンブラック（ＡＢ）等の導電助剤と、ポリフッ化ビニリデン（ＰＶＤＦ）等の結着剤とを混合して、スラリー様のペーストを得る。このペーストをアルミニウム箔等の正極集電体上に塗布し、乾燥し、プレス加工することで、正極合剤層を得る。
【００５３】
正極合剤ペーストは、所定の流動性を有するので、塗布時、側端部にダレ部を生ずる。図５では正極合剤層３及び５の、図中の下方の正極方向端２３側に、斜め形状のダレ部が表れている。本実施の形態では負極方向端２４側の正極合剤層３及び５の側端部は、正極合剤層と正極集電体からなる積層体を切断することで作成している。このため、正極合剤層３及び５の切断面は、正極集電体７の切断面と揃っている。すなわち正極１は、正極集電体７の端面と正極合剤層３及び５の端面が実質的に面一となっている正極端面２１を備える。かかる構成とすることで、負極方向端２４側に正極集電体７の露出部分の現れることが無くなる。
【００５４】
負極形成工程では、負極合剤層を負極集電体に積層し、負極を形成する。負極の負極形成工程として、例えば、銅箔などの負極集電体に負極活物質を塗布して、負極を製造する。負極活物質としては、金属リチウム、リチウム合金、リチウムイオンのド−プ・脱ド−プが可能な遷移金属酸化物／遷移金属窒化物／遷移金属硫化物、及びグラファイト等のカーボン系素材、これらの組み合わせ等が挙げられる。
【００５５】
負極活物質の塗布方法としては、まず、水等の分散剤を用いて、グラファイトと、変性スチレン−ブタジエン共重合体ラテックス（ＳＢＲ）等の結着剤と、カルボキシメチルセルロースＮａ塩（ＣＭＣ）等の増粘剤とを混合して、スラリーを得る。このスラリーを銅箔等の負極集電体上に塗布し、乾燥し、プレス加工することで、負極合剤層を得る。負極合剤層の側端部も正極合剤層の側端部と同様の構成を有する。このため、負極合剤層４及び６の切断面は、負極集電体８の切断面と揃っている。すなわち負極２は、負極集電体８の端面と負極合剤層４及び６の端面が実質的に面一となっている負極端面２２を備える。
【００５６】
非水電解質としては、プロピレンカーボネ−トあるいはエチレンカーボネ−ト等の高誘電率カーボネート溶媒と、ジエチルカーボネート、メチルエチルカーボネート、ジメチルカーボネート等の低粘度カーボネート溶媒との混合溶媒に、リチウム含有電解質を溶解した非水電解質が好ましい。混合溶媒としては、エチレンカーボネート（ＥＣ）／ジメチルカーボネート（ＤＭＣ）／エチルメチルカーボネート（ＥＭＣ）の混合溶媒が好ましい。
【００５７】
支持塩としては、リチウム含有電解質が好ましい。リチウム含有電解質としては例えば、ＬｉＰＦ６、ＬｉＢＦ４、ＬｉＣｌＯ４、ＬｉＡｓＦ６、Ｌｉ２ＳｉＦ６、ＬｉＯＳＯ２ＣｋＦ（２ｋ＋１）（ｋ＝１〜８の整数）、ＬｉＰＦｎ｛ＣｋＦ（２ｋ＋１）｝（６−ｎ）（ｎ＝１〜５の整数、ｋ＝１〜８の整数）等のリチウム塩、及びこれらの組み合わせが好ましい。リチウム塩としてはＬｉＰＦ６が好ましい。
【００５８】
セパレータは、正極と負極とを電気的に絶縁し、かつリチウムイオンが透過可能な膜であればよい。セパレータとしては、多孔質高分子フィルムが好ましい。セパレータとしては、ＰＰ（ポリプロピレン）製多孔質フィルム、ＰＥ（ポリエチレン）製多孔質フィルム、あるいは、ＰＰ（ポリプロピレン）−ＰＥ（ポリエチレン）の積層型多孔質フィルム等のポリオレフィン製多孔質フィルムが好ましい。
【００５９】
二次電池の型としては、円筒型、コイン型、角型、あるいはフィルム型等がある。所望の型に合わせてケースを選定することができる。角型電池は、例えば円筒型電池に比べると、電池を集合して電池パックを作る際、空間の利用効率に優れる。また、ケースと捲回体を絶縁する絶縁層を設けることができる。
【００６０】
また、封口体として、上記ケースに嵌合可能なものを選定できる。本実施の形態では、封口体は、正極に接続する正極端子及び負極に接続する負極端子が通ることのできる孔を有する。また封口体は、一又は複数の注入口を有する。
【００６１】
封口体がかかる構造を有することで、ケースの備える一の開口部より、捲回体、正極及び負極端子、ならびに非水電解質を収納し、また封止することができる。また封口体の加工のみで済み、ケースの側に穿孔等の加工が不要となるため、生産効率が向上する。
【００６２】
正極端子及び負極端子としては、電池の構造すなわち、ケースの形状、捲回体のケースへの挿入方向、ケース及び封口体の表面上の両端子を設けるべき位置に適合するよう、所望の形状のものを選択できる。電池の構造としては、図４のものが角型電池の構造として簡易であるため、好ましい。より具体的な構造としては、下記実施例にて説明する、図２のものが挙げられる。
【００６３】
かかる電池は、正極方向端に対して捲回軸の方向の反対側に位置する負極方向端２４と、角型のケースの開口面と実質的に平行な捲回軸方向を有する捲回体と、開口面と嵌合する一の封口体に接続する正極端子及び負極端子と、を備えるものである。
【００６４】
その特徴としては、捲回体の捲回軸がケースの開口面と実質的に平行な向きを有する。また、捲回体の、捲回軸方向の両端にそれぞれ正極及び負極端子が接続する。また、両端子は封口体の捲回軸と平行な方向の両端、又は両側に設けた孔を貫通する。
【００６５】
かかる電池の構造とすることで、正極及び負極端子を、ケース内で引き回す必要が無くなる。このため、両端子の形状を短めの棒状のような、簡易なものとすることができ、電池の生産効率が向上する。本実施の形態の方法は、上記の構造を有する電池に特に好適に使用できる。
【００６６】
＜実施の形態の変形＞
本発明は上記実施の形態に限られたものではなく、趣旨を逸脱しない範囲で適宜変更することが可能である。本実施の形態では、エージング工程で、捲回体の正極方向端を非水電解質に浸漬するよう電池の設置方向を保持した。これに対して、注入工程、浸漬工程、押圧工程、又はコンディショニング工程等、他のいずれの工程でも同様に電池の向きを保持してもよい。または、組み立てた電池をエージング工程が終了するまで一貫して、正極方向端が下方になるように設置することもできる。かかる場合には電池の設置方向を変える作業を減らすことができる。
【００６７】
本実施の形態では、電池を端子の取り付け方向について横置きに設置した。これは設置の簡易性と、電池の転倒の予防の観点から好ましいためである。本実施の形態の変形として、上述の部位が非水電解質に浸漬している限り、電池を所望の角度まで傾けて設置することができる。この場合、傾いた側を支持部材で支えるようにすることで、平面に置くよりも電池全体を安定的に支持することができる。
【００６８】
［効果の説明］
＜概要＞
図６の電池１０は、図４のものと同様であり、置き方のみ異なる。正極端子１１及び負極端子１２は図中の上方に位置している。図中では、正極端子１１及び負極端子１２の備わる開口面側又は封口体側と反対側の面が底面となっている。非水電解質は、かかる底面上に、界面１４の高さまで溜まっている。捲回体１３は界面１４よりも高い位置にあるため、非水電解質に浸漬していない。
【００６９】
図６の置き方は、図中に示される構造を有する角型電池の置き方として一般的なものである。例えば、角型電池かかる向きで置いたものを、捲回軸方向と鉛直方向と平行な面で重ね合わせて並べることで電池パックを作ることができる。
【００７０】
図６の置き方で電池を置いてエージングを行うと、星形で示した電池の短絡が発生する場合がある。発明者らは、かかる短絡の発生個所に共通の特徴を見出した。共通の特徴とは、局所的な過充電及び高温並びに酸素の存在である。発明者らは、これらが正極活物質の溶解・溶出を招いていると考えた。短絡発生のメカニズムについては後述する。
【００７１】
発明者らは、局所的な高電位は、初期コンディショニング時に非水電解質が局所的に多いことに由来することを見出した。通常、電極とケースの導通を防止するため、捲回体の最外層にはセパレータが位置する。また捲回体の湾曲部は後述するように拘束力がかかりにくい。このため湾曲部の最外層では、非水電解質を含みやすいセパレータがさらに余剰な非水電解質を蓄えやすい。
【００７２】
このことから、発明者らは高電位に起因する短絡は、その短絡の発生しやすい個所での大量の非水電解質の存在に起因することを見出した。しかしながら、コンディショニング処理には非水電解質が不可欠であるから、これを短絡の発生しやすい個所から除去することは相応の工夫を要する。短絡の発生しやすい個所は後述する。
【００７３】
また、エージングは、高温での保管により、電池の使用初期の電池特性を向上することを目的としている。電池特性の向上とは、使用初期の電池内部の電気抵抗が低減し、容量が向上することである。このため、高温要因を除去することは困難である。
【００７４】
そこで、発明者らは、セル封函時、ケース内の雰囲気中に混入する酸素に着目した。酸素を短絡発生しやすい個所に触れさせない方法として、非水電解質に着目した。通常、非水電解質は、長期間使用後の揮発を考慮して、捲回体に保持可能な量よりも多くケース内に注入される。
【００７５】
本実施の形態の方法では、かかる余剰電解質により、局所的な過充電が起こりやすい部分と酸素が互いに接触しないようにした。かかる方法により正極活物質の溶解・溶出を抑制し、高温保管時の短絡発生を予防可能なことを見出した。
【００７６】
本実施の形態の方法を簡潔に表すと、主として角型電池を、図４に示すように、電池の端子面と垂直な方向に対して横置きにしてエージングするものである。電池の置き方を別の視点で見れば、電池の長手方向対して縦置きにするものである。
【００７７】
＜短絡発生のメカニズム＞
図７は、上述の正極活物質の溶解・析出のメカニズムを推定したものである。図７では、正極１と負極２が、捲回体の最外周付近で対向している。図５と同様、シート状の正極１及び負極２は不図示のセパレータを介して、双方の端子接続面が、正極端子１１側の正極方向端と、負極端子１２側の負極方向端に分かれて、互い違いなるように積層している。正極合剤層３は捲回体内の内側の負極合剤層と対向している。正極合剤層３は負極合剤層６と対向している。
【００７８】
これらの合剤層ではリチウムイオンの脱離と吸収が起こっているので、充電が行われている。図７中、正極集電体７は、正極合剤層３及び正極合剤層５の間に位置する。図７中の右側には正極集電体７が余っており、正極端子１１と結合する。また、負極集電体８は、負極合剤層４及び負極合剤層６の間に位置している。図７中の左側には負極集電体８が余っており、負極端子１２と結合する。
【００７９】
図７中、セパレータは省略している。正極活物質はＬｉＮｉ１／３Ｃｏ１／３Ｍｎ１／３Ｏ２等のＭｎを含む材料である。支持塩はＬｉＰＦ６である。また、最も外側にある負極合剤層４に対向している正極合剤層は無い。このため、負極合剤層４はリチウムイオンを受け取ることができず、未充電のまま残される。
【００８０】
金属溶出が生じるメカニズムとしては、以下のとおり推測される。すなわち、上記の構成より、正極１及び負極２の右側端部では、負極活物質に対して、正極活物質が大きく不足している。さらに正極合剤層５から脱離したリチウムイオンは、負極２の図中の右側の端部を回り込んで、未充電の負極合剤層４に到達する場合がある。
【００８１】
このため、正極合剤層５の右側端部からは正極活物質量に比べて、多くのリチウムイオンが脱離しやすい。初期充電工程中の、かかるリチウムイオンの脱離は、正極１の右側端部に局所的な高電位を生じる。かかる局所的な高電位に、エージング工程のような高温環境が加わることで、正極金属が溶出することが推測される。正極活物質中の金属としてはマンガンが特に溶出しやすいと推測される。また、このような溶出は内部短絡を生じる原因となることが推測される。
【００８２】
＜短絡の発生しやすい個所について＞
発明者らは捲回体最外周が、短絡の発生しやすい個所となることを見出した。図３に示すように、負極最外周は正極最外周の外周側に位置する。上述のとおり、捲回体表層にある負極合剤層は未充電のまま残される。このため、その内側で対向する正極からリチウムイオンを引き抜く可能性が高い。このため、捲回された正極のうち最外周に位置する部分は、過充電状態になりやすく、局所的な高電位が発生して正極活物質が溶出しやすい。
【００８３】
発明者らは正極方向端が短絡の発生しやすい個所となることを見出した。図７を用いて短絡の発生する正極溶出箇所を説明する。図７の各符号の部材は図５と共通である。図７に示すように、捲回体最外周の正極方向端では、負極２の未塗工部がなく、負極合剤層４及び６と負極集電体８の切断面が表れている。このため、移動の障害となるものはないため、正極１より生じるリチウムイオンは、正極１と対向していない未充電の負極合剤層４まで到達する。一方、負極方向端にある正極合剤層５から生じるリチウムイオンは、負極集電体８の未塗工部に妨げられて、負極合剤層４まで到達できない。
【００８４】
発明者らは、特に扁平形状の捲回体を備える電池において、拘束荷重のかかっていない部位が短絡の発生しやすい個所となることを見出した。図３に示すように、扁平形状の捲回体を備える電池では、力１７の押圧によって、平端部を拘束する。これに対して、図中の上下の湾曲部では、破線で表すように、拘束荷重がかかっていない。
【００８５】
また捲回体１３はケースの底面又は開口面の封口体と接しておらず、ケース１５内で宙づりになっているのが一般的である。このため湾曲部に拘束荷重がかかることは稀である。なお、円筒形の捲回体を備える円筒形電池では、捲回体に対してケース全体で拘束荷重を均等に与えることが一般的である。
【００８６】
このため本実施の形態の方法は、拘束荷重のかかっていない、又は弱い拘束荷重のみ受ける部位を有する捲回体を備える電池において、特に短絡抑制効果が大きい。このような電池の代表例が扁平形状の捲回体を備える角型電池である。
【００８７】
上記をまとめると、発明者らはエージング工程での高温保管中、扁平形状の捲回体の、正極方向端の、両端の湾曲部の、前記正極の最外周に属する、正極合剤層の側端部で短絡が発生しやすいことを見出した。
【実施例】
【００８８】
実施例の説明に際しては、エージング工程に着目して説明する。本実施例の電池の正極は、正極活物質としてＬｉＮｉ１／３Ｃｏ１／３Ｍｎ１／３Ｏ２を、導電助剤としてアセチレンブラックを、結着剤としてＰＶＤＦを含むものとした。負極は、負極活物質としてグラファイトを、結着剤としてＳＢＲを、増粘剤としてＣＭＣを含むものとした。正極及び負極集電体に上記各材料を含む正極及び負極合剤層を形成し、正極及び負極とした。
【００８９】
次に図２に示すとおり電池１０を組み立てた。扁平形状を有する捲回体１３を角型のケース１５に収納した。捲回体１３の挿入方向は、捲回体１３の捲回軸２５がケース１５の図中の上方にある開口面と平行になるものとした。
【００９０】
また、正極端子１１を正極集電体７の未塗工部に取り付けた。また負極端子１２を負極集電体８の未塗工部に取り付けた。さらに封口体１９をケース１５の図中の上方にある開口面に嵌合した。
【００９１】
正極端子１１は、外部正極端子４０、内部正極端子４５等を備えた。外部正極端子４０は、ボルト４１、連結部材４２、カシメ部材４３等を備えた。連結部材４２は、ボルト４１が螺合する螺合孔部を備えた。ボルト４１が当該螺合孔部に螺合することにより、ボルト４１と連結部材４２とが連結した。
【００９２】
連結部材４２、封口体１９、絶縁部材６０は、カシメ孔部を備えた。そして、絶縁部材６０、封口体１９、連結部材４２のカシメ孔部に、カシメ部材４３をカシメることにより、絶縁部材６０と封口体１９と連結部材４２とが互いに連結した。また、外部正極端子４０は、封口体１９に絶縁部材６０を介して連結した。
【００９３】
負極端子１２は、外部負極端子５０、内部負極端子５５等を備えた。外部負極端子５０は、ボルト５１、連結部材５２、カシメ部材５３等を備えた。連結部材５２は、ボルト５１が螺合する螺合孔部を備えた。ボルト５１が当該螺合孔部に螺合することにより、ボルト５１と連結部材５２とが連結した。
【００９４】
連結部材５２、封口体１９、絶縁部材７０は、カシメ孔部を備えた。そして、絶縁部材７０、封口体１９、連結部材５２のカシメ孔部に、カシメ部材５３をカシメることにより、絶縁部材７０と封口体１９と連結部材５２とが互いに連結した。また、外部負極端子５０は、封口体１９に絶縁部材７０を介して連結した。以上により電池を組み立てた後、不図示の注入口より非水電解質を注ぎ、注入を行った。非水電解質の支持塩は、ＬｉＰＦ６とした。
【００９５】
電池を、常温にて、所定時間保管し、捲回体を非水電解質に含浸した。含浸後、電池を５００ｋｇ重で押圧した。押圧方向は、図３のように捲回体を扁平に広げるべき方向、及び捲回軸方向に対し垂直な方向とした。押圧後、非水電解質が捲回体から染み出ることは無かった。押圧後、コンディショニング処理をした。まず、ＣＣＣＶ充電をおこなった。常温にて、５Ａ程度の電流値で、終止電圧４Ｖ程度まで充電した。
【００９６】
充放電後、図８に示すように、正極端子１１及び負極端子１２を開放し、６０℃以上の高温にて、常圧下で、２０時間保管し、エージング処理をした。エージング時の設置方向は図８のとおり、正極方向端が下方になるようケース１５を横向きにした。図８中、図２と共通の部材には同じ符号を付した。非水電解質は界面１４に示される通り、最外周の正極の正極合剤層５の正極方向端側の側端部よりも上側まで捲回体を浸漬した。捲回体１３中、正極集電体等は図示していない。なお捲回体は巻止めテープ３０により捲回状態を固定してある。
【００９７】
最後に短絡の発生の有無を確認した。特に短絡の発生個所と、非水電解質の界面及び捲回体の位置関係との相関について調べた。短絡の発生個所は下記の通り調べた。まずエージング後の電池を解体し、捲回体を取り出した。次に捲回体を確認し、短絡の起きた個所に、正極活物質の析出が元素分析により検出された場合、短絡が発生したものと判定した。図８に示すように、実施例では短絡が発生しなかった。なお、界面の高さは、各段階の電池をＸ線ＣＴ装置で撮影した透過像から判断した（図１４〜２０）。
【００９８】
＜比較例１＞
実施例と同様に電池を組み立てた。電池の設置方向を図９に示すように、端子側を上方にした上で、エージングした以外は、実施例と同様に処置した。図９に示すように、捲回体の正極方向端の、非水電解質に接していない方の湾曲部の、最外周に短絡が発生したことが分かった。
【００９９】
＜比較例２＞
実施例と同様に電池を組み立てた。電池の設置方向を図１０に示すように、負極方向端を下方にした上で、エージングした以外は、実施例と同様に処置した。図１０に示すように、捲回体の非水電解質に接していない正極方向端の、両端の湾曲部の、最外周に短絡が発生したことが分かった。
【０１００】
＜比較例３＞
実施例と同様に電池を組み立てた。電池の設置方向を図１１に示すように、端子側を下方にした上で、エージングした以外は、実施例と同様に処置した。図１１に示すように、正極方向端の、両端の湾曲部の、最外周に短絡が発生したことが分かった。なおケースの構造上、端子側の空間が大きいため、比較例３では下方となった湾曲部が非水電解質に浸漬することは無かった。このため、比較例１と異なり両端の湾曲部に短絡が発生した。
【０１０１】
＜比較例４＞
注入量を３３ｇとした以外は、実施例と同様に電池を作製した。電池の設置方向を図１２に示すように、端子側を上方にした上で、エージングした以外は、実施例と同様に処置した。エージング後の非水電解質は図１２及び図１６に示すとおり全て捲回体に保持された。図１２に示すように、正極方向端の、両端の湾曲部の、最外周に短絡が発生したことが分かった。
【０１０２】
＜比較例５＞
注入量を５５ｇとした以外は、実施例と同様に電池を作製した。電池の設置方向を図１３に示すように、端子側を上方にした上で、エージングした以外は、実施例と同様に処置した。端子を上方にして電池を設置した場合、エージング後の非水電解質の界面は図１３及び図１４に示すとおり捲回体の半分以上の高さになった。
【０１０３】
図１７に示すとおり、コンディショニング後の非水電解質の界面は、正極方向端を下方にして電池を設置した場合、捲回体の半分以下の高さになった。また、図１８に示すとおり、押圧後、コンディショニング前の非水電解質は全て捲回体に保持された。図１９に示すとおり、コンディショニング後の非水電解質の界面は、端子を上方にして電池を設置した場合、捲回体の半分以下の高さになった。
【０１０４】
コンディショニング工程により、捲回体は膨張し、捲回体内から非水電解質を押し出したものと考えられる。このため、実施の形態に記載のとおり、注入すべき非水電解質の量を調整することが好ましいことが分かった。図１３に示すように、捲回体の正極方向端の、非水電解質に接していない方の湾曲部の、最外周に短絡が発生したことが分かった。短絡の徴候は小さかった。
【０１０５】
＜比較例６＞
注入量を４０ｇとした以外は、実施例と同様に電池を作製した。エージング時の電池の設置方向を含めて、実施例と同様に処置した。図１５に示すとおり、エージング後の非水電解質の界面は、端子を上方にして電池を設置した場合、捲回体の半分以下の高さになった。また、図２０に示すとおり、エージング後の非水電解質の界面は、正極方向端を下方にして電池を設置した場合、正極合剤層の側端部に届かなかった。短絡の発生を確認したところ、捲回体の正極方向端の、両端の湾曲部の、最外周に短絡が発生したことが分かった。
【０１０６】
以上、本発明は、上記実施形態又は実施例の構成にのみ限定されるものではなく、本願特許請求の範囲の請求項の発明の範囲内で当業者であればなし得る各種変形、修正、組み合わせを含むことは勿論である。
【符号の説明】
【０１０７】
１  正極                                ２  負極
３  正極合剤層                          ４  負極合剤層
５  正極合剤層                          ６  負極合剤層
７  正極集電体                          ８  負極集電体
１０  電池（非水電解質二次電池）        １１  正極端子
１２  負極端子                          １３  捲回体
１５  ケース                            １９  封口体（面状部材）
２０  セパレータ                        ２１  正極端面
２２  負極端面                          ２３  正極方向端
２４  負極方向端                        ２５  捲回軸
Ｓ１１  積層工程                        Ｓ１２  捲回工程
Ｓ１３  組立工程                        Ｓ１４  注入工程（・浸漬工程・押圧工程）
Ｓ１５  コンディショニング工程          Ｓ１６  エージング工程
【図１】
2014116180.tif 000003
【図２】
2014116180.tif 000004
【図３】
2014116180.tif 000005
【図４】
2014116180.tif 000006
【図５】
2014116180.tif 000007
【図６】
2014116180.tif 000008
【図７】
2014116180.tif 000009
【図８】
2014116180.tif 000010
【図９】
2014116180.tif 000011
【図１０】
2014116180.tif 000012
【図１１】
2014116180.tif 000013
【図１２】
2014116180.tif 000014
【図１３】
2014116180.tif 000015
【図１４】
2014116180.tif 000016
【図１５】
2014116180.tif 000017
【図１６】
2014116180.tif 000018
【図１７】
2014116180.tif 000019
【図１８】
2014116180.tif 000020
【図１９】
2014116180.tif 000021
【図２０】
2014116180.tif 000022